(57)【要約】  【解決手段】  【００５１】  本発明のフッ素樹脂中の重金属の定量方法は、ＰＴＦＥ、ＰＦＡ等のフッ素樹脂中に微量不純物として含まれる重金属のうち、Ｈｇ、またはＨｇとＣｄおよび／またはＰｂとを定量するに際し、該定量に供するフッ素樹脂試料に対して、０．１〜８０％硝酸吸収液を用いる酸素フラスコ燃焼法により前処理を行なうことを特徴としている。  【効果】  【００５２】  本発明によれば、ＰＴＦＥ、ＰＦＡ等のフッ素樹脂中に微量不純物として含まれるＨｇ、またはＨｇとＣｄおよび／またはＰｂ、特にＨｇの含有量を高精度で測定することができる。【選択図】なし【特許請求の範囲】
【請求項１】
フッ素樹脂中に微量不純物として含まれる重金属のうち、Ｈｇ、またはＨｇとＣｄおよび／またはＰｂとを定量するに際し、該定量に供するフッ素樹脂試料に対して、０．１〜８０％硝酸吸収液を用いる酸素フラスコ燃焼法により前処理を行なうことを特徴とするフッ素樹脂中の重金属の定量方法。
【請求項２】
前記フッ素樹脂が、ＰＴＦＥまたはＰＦＡであることを特徴とする請求項１に記載の重金属の定量方法。
【請求項３】
前記定量は、原子吸光分析装置、ＩＣＰ発光分光分析装置またはＩＣＰ質量分析装置を用いて行なうことを特徴とする請求項１または２に記載の重金属の定量方法。
【発明の詳細な説明】
【技術分野】
【０００１】
本発明は、フッ素樹脂中の重金属の定量方法に関し、さらに詳しくは、フッ素樹脂中に微量不純物（重金属）として含まれるＨｇ、またはＨｇとＣｄおよび／またはＰｂ、特にＨｇの含有量を高精度で測定することができるようなフッ素樹脂中の重金属の定量方法に関する。
【背景技術】
【０００２】
最近、我が国の電機メーカーがヨーロッパなどへ製品輸出に伴い、製品原料中に表記の重金属が含有しないことの証明が求められるようになった。一部の電機メーカーでは、重金属の定量分析に使用される合成樹脂試料の前処理、分析装置などの分析法を指定し、各金属の検出下限値の明記を求めるようになった。
【０００３】
一般に、重金属の含有量を検出下限〜数ｐｐｍのレベルで測定するには、原子吸光分析装置、ＩＣＰ発光分光分析装置またはＩＣＰ質量分析装置などの装置が用いられる。これらの装置を用いて重金属を測定するには、（水）溶液を装置に導入する必要がある。したがって、製品や原料である合成樹脂は、下記のような方法（１）〜（６）で溶液にされる。これは、一般に、「前処理」と称されている。
（１）乾式灰化法
試料に濃硫酸を添加・加熱し、試料を炭化させた後、電気炉に入れて灰化する。灰化した試料を放冷した後、硝酸などの酸で溶解・希釈し、メスフラスコで定容とする。
（２）湿式灰化法
試料を、硝酸や過酸化水素などの酸化剤と硫酸などの鉱酸とともに加熱し、分解する。分解した試料を放冷後、希釈し、メスフラスコで定容とする。この湿式灰化法は、揮散し易い、金属の分析に用いられるが、試料の分解には長時間を要する。
（３）マイクロ波分解法
試料をフッ素樹脂製の密閉容器に入れ、湿式分解に用いられる酸化剤および酸を添加し、マイクロ波分解する。このマイクロ波分解法は、揮散し易い、金属の分析に用いられるが、試料の分解は短時間で完了し、密閉容器内で試料が分解されるため揮散することはない。
（４）アルカリあるいは酸融解法
試料と酸化ホウ素、炭酸ソーダ、硫酸水素カリなどの融解剤を添加して低融点塩を形成し、放冷後、純水あるいは酸に溶解する。
（５）酸素フラスコ燃焼法
ガラス製または石英製のフラスコに、吸収液として過酸化水素水、純水、硝酸などを入れ、純酸素をフラスコ内に充満させておく。次に、導火線付き試料の導火線に点火し、このフラスコ内に装入して密閉し、完全燃焼させる。発生したガスを吸収した吸収液をメスフラスコで定容とする。このような酸素フラスコ燃焼法に類似した方法として、フラスコ内に加圧酸素を充満させる「酸素ポンプ法」がある。
（６）燃焼ガス吸収法
石英製燃焼管に、石英製または白金製ボートに載せた試料を装入し、酸素混合ガスを流通させて加熱燃焼させる。発生ガスを吸収液に吸収させたり、ボートに残った残さを酸などに溶解し、メスフラスコで定容とする。
【０００４】
上記のような前処理を施して得られた検液は、原子吸光分析装置、ＩＣＰ発光分光分析装置またはＩＣＰ質量分析装置などによる測定に供される。
【０００５】
上記の前処理方法のうち、揮発し易い重金属、特にＨｇの前処理に適した方法は、（２
）湿式灰化法、（３）マイクロ波分解法および（５）酸素フラスコ燃焼法である。しかしながら、この（２）湿式灰化法あるいは（３）マイクロ波分解法による前処理において、ＢＳＥＮ１１２２：２００１「プラスチック・カドミウムの定量−湿式分解」では、フッ素樹脂はその対象から外されている。また、フッ素樹脂の前処理として可能な方法は、（１）乾式灰化法、（４）アルカリあるいは酸融解法、（５）酸素フラスコ燃焼法および（６）燃焼ガス吸収法である。
【０００６】
したがって、フッ素樹脂中のＣｄ、ＰｂおよびＨｇの重金属の定量、特にＨｇの定量に供するフッ素樹脂の前処理方法として、上記（５）の酸素フラスコ燃焼法が考えられる。
【０００７】
本願発明者らは、フッ素樹脂中に微量不純物として含まれる重金属のうち、Ｃｄ、ＰｂおよびＨｇの少なくとも１種、特にＨｇの含有量を高精度で測定できる重金属の定量方法として、上記（５）の酸素フラスコ燃焼法を採用し、フッ素樹脂であるＰＴＦＥ粉末に対し、吸収液として超純水または５％過酸化水素水を用いる酸素フラスコ燃焼法による前処理を施し、得られた検液を誘導結合プラズマ発光分析法（ＩＣＰ−ＡＥＳ）で分析し、ＰＴＦＥ中のＣｄ、ＰｂおよびＨｇの含有量を測定したところ、Ｃｄ、ＰｂおよびＨｇのいずれも満足できるような回収率は得られなかった。
【０００８】
そこで、本願発明者らは、フッ素樹脂の前処理としての酸素フラスコ燃焼法について、さらに鋭意研究し、ＰＴＦＥ粉末またはＰＦＡ粉末に対し、吸収液として特定濃度の硝酸たとえば１０％硝酸を用いる酸素フラスコ燃焼法による前処理し、得られた検液をＩＣＰ−ＡＥＳで分析し、ＰＴＦＥまたはＰＦＡ中のＣｄ、ＰｂおよびＨｇの含有量を測定したところ、いずれのフッ素樹脂においても、これらの重金属について満足できる回収率が得られ、Ｃｄ、ＰｂおよびＨｇの含有量を高精度で測定できることを見出し、本発明を完成するに至った。
【発明の開示】
【発明が解決しようとする課題】
【０００９】
本発明は、ＰＴＦＥ、ＰＦＡ等のフッ素樹脂中に微量不純物として含まれるＨｇ、またはＣｄおよび／またはＰｂ、特にＨｇの含有量を高精度で測定することができるフッ素樹脂中の重金属の定量方法を提供することを目的としている。
【課題を解決するための手段】
【００１０】
本発明に係るフッ素樹脂中の重金属の定量方法は、
フッ素樹脂中に微量不純物として含まれる重金属のうち、Ｈｇ、またはＨｇとＣｄおよび／またはＰｂとを定量するに際し、該定量に供するフッ素樹脂試料に対して、０．１〜８０％硝酸吸収液を用いる酸素フラスコ燃焼法により前処理を行なうことを特徴としている。
【発明の効果】
【００１１】
本発明によれば、ＰＴＦＥ、ＰＦＡ等のフッ素樹脂中に微量不純物として含まれるＨｇ、またはＨｇとＣｄおよび／またはＰｂ、特にＨｇの含有量を高精度で測定することができる。
【発明を実施するための最良の形態】
【００１２】
以下、本発明に係るフッ素樹脂中の重金属の定量方法について具体的に説明する。
【００１３】
本発明に係るフッ素樹脂中の重金属の定量方法では、フッ素樹脂中のＨｇ、またはＨｇとＣｄおよび／またはＰｂの含有量を測定する。
【００１４】
フッ素樹脂としては、たとえば、ＰＴＦＥ（ポリテトラフルオロエチレン）、ＰＦＡ（テトラフルオロエチレン／パーフルオロアルキルビニルエーテル共重合体）、ＦＥＰ（テトラフルオロエチレン／ヘキサフルオロプロピレン共重合体）、ＰＣＴＦＥ（ポリクロロトリフルオロエチレン）、ＰＶＤＦ（ポリフッ化ビニリデン）、ＰＶＦ（ポリフッ化ビニル）、ＥＴＦＥ樹脂（エチレン／テトラフルオロエチレン共重合体）、ＥＣＴＦＥ（エチレン／クロロトリフルオロエチレン共重合体）などが挙げられる。
【００１５】
本発明においては、フッ素樹脂試料に対し、酸素フラスコ燃焼法による前処理を行なうが、その際に、特定の吸収液を使用する。本発明で用いられる吸収液は硝酸であり、その濃度は通常０．１〜８０％、好ましくは１〜６０％、さらに好ましくは５〜３０％であることが望ましい。フッ素樹脂試料に対して、上記範囲内の濃度の硝酸を吸収液として酸素フラスコ燃焼法による前処理を行なうと、得られた検液を原子吸光分析装置、ＩＣＰ発光分析装置またはＩＣＰ質量分析装置を使用して、フッ素樹脂中のＣｄ、Ｐｂ、Ｈｇの含有量を高精度で測定することができる。
【００１６】
原子吸光分析装置、ＩＣＰ発光分析装置およびＩＣＰ質量分析装置としては、特に制限はなく、従来公知の分析装置を用いることができる。
【実施例１】
【００１７】
以下、本発明を実施例により説明するが、本発明は、これらの実施例により何ら限定されるものではない。
［実施例１］
〔前処理：酸素フラスコ燃焼法〕
内部に濾紙を粘着させたセロハン製カプセル内にＰＴＦＥ粉試料を５０ｍｇ入れ、さらに、Ｃｄ、ＰｂおよびＨｇの各金属標準液の所定量（２０ｐｐｍ）を添加し、このカプセルを封じて燃焼用試料とした。
【００１８】
次いで、燃焼用フラスコに１０％ＨＮＯ3 吸収液を入れ、純酸素を充満させた後、共栓の先端のＰｔバスケットに燃焼用試料をセットして導火線付き試料とし、その導火線を点火し、その試料をフラスコ内に装入して密閉し、完全燃焼させた。その後、このフラスコを数回振り混ぜ、３０分間放置し、発生したガスを吸収した吸収液をメスフラスコで定容（５０ｍｌ）とし、検液とした。この検液を誘導結合プラズマ発光分析法（ＩＣＰ−ＡＥＳ）で分析した。
【００１９】
その結果を表１に示す。Ｃｄ、ＰｂおよびＨｇは満足できる回収率であった。
【００２０】
【表１】
2005043246.tif 000002
【００２１】
［実施例２］
〔前処理：酸素フラスコ燃焼法〕
内部に濾紙を粘着させたセロハン製カプセル内にＰＦＡペレット試料を５０ｍｇ入れ、さらに、Ｃｄ、ＰｂおよびＨｇの各金属標準液の所定量（２０ｐｐｍ）を添加し、このカプセルを封じて燃焼用試料とした。
【００２２】
次いで、燃焼用フラスコに１０％ＨＮＯ3 吸収液を入れ、純酸素を充満させた後、共栓
の先端のＰｔバスケットに燃焼用試料をセットして導火線付き試料とし、その導火線を点火し、その試料をフラスコ内に装入して密閉し、完全燃焼させた。その後、このフラスコを数回振り混ぜ、３０分間放置し、発生したガスを吸収した吸収液をメスフラスコで定容（５０ｍｌ）とし、検液とした。この検液をＩＣＰ-ＡＥＳで分析した。
その結果を表２に示す。Ｃｄ、ＰｂおよびＨｇは満足できる回収率であった。
【００２３】
【表２】
2005043246.tif 000003
【００２４】
［実施例３］
〔前処理：酸素フラスコ燃焼法〕
内部に濾紙を粘着させたセロハン製カプセル内にＰＴＦＥ粉試料を５０ｍｇ入れ、このカプセルを封じて燃焼用試料とした。
【００２５】
次いで、燃焼用フラスコに１０％ＨＮＯ3 吸収液を入れ、純酸素を充満させた後、共栓の先端のＰｔバスケットに燃焼用試料をセットして導火線付き試料とし、その導火線を点火し、その試料をフラスコ内に装入して密閉し、完全燃焼させた。その後、このフラスコを数回振り混ぜ、３０分間放置し、発生したガスを吸収した吸収液をメスフラスコで定容（５０ｍｌ）とし、検液とした。この検液をＩＣＰ-ＡＥＳで分析した。
【００２６】
その結果を表３に示す。
【００２７】
【表３】
2005043246.tif 000004
【００２８】
［比較例１］
〔前処理：酸素フラスコ燃焼法（超純水）〕
内部に濾紙を粘着させたセロハン製カプセル内にＰＴＦＥ粉試料を５０ｍｇ入れ、さらに、Ｃｄ、ＰｂおよびＨｇの各金属標準液の所定量（２０ｐｐｍ）を添加し、このカプセルを封じて燃焼用試料とした。
【００２９】
次いで、燃焼用フラスコに超純水を吸収液として入れ、純酸素を充満させた後、共栓の先端のＰｔバスケットに燃焼用試料をセットして導火線付き試料とし、その導火線を点火し、その試料をフラスコ内に装入して密閉し、完全燃焼させた。その後、このフラスコを数回振り混ぜ、３０分間放置し、発生したガスを吸収した吸収液をメスフラスコで定容（５０ｍｌ）とし、検液とした。この検液をＩＣＰ-ＡＥＳで分析した。
【００３０】
その結果を表４に示す。Ｃｄ、ＰｂおよびＨｇのいずれも満足できる回収率ではなかった。
【００３１】
【表４】
2005043246.tif 000005
【００３２】
［比較例２］
〔前処理：酸素フラスコ燃焼法（５％過酸化水素水）〕
内部に濾紙を粘着させたセロハン製カプセル内にＰＴＦＥ粉試料を５０ｍｇ入れ、さらに、Ｃｄ、ＰｂおよびＨｇの各金属標準液の所定量（２０ｐｐｍ）を添加し、このカプセルを封じて燃焼用試料とした。
【００３３】
次いで、燃焼用フラスコに５％過酸化水素水を吸収液として入れ、純酸素を充満させた後、共栓の先端のＰｔバスケットに燃焼用試料をセットして導火線付き試料とし、その導火線を点火し、その試料をフラスコ内に装入して密閉し、完全燃焼させた。その後、このフラスコを数回振り混ぜ、３０分間放置し、発生したガスを吸収した吸収液をメスフラスコで定容（５０ｍｌ）とし、検液とした。この検液をＩＣＰ-ＡＥＳで分析した。
【００３４】
その結果を表５に示す。Ｃｄ、ＰｂおよびＨｇのいずれも満足できる回収率ではなかった。
【００３５】
【表５】
2005043246.tif 000006
【００３６】
［比較例３］
〔前処理：乾式灰化法〕
白金製皿にＰＴＦＥペレット試料５００ｍｇを精秤し、濃硫酸2ｍｌで湿らせ、加熱し
た。しかし、硫酸ヒュームが発生し、その発生が治まった後も試料は炭化も灰化もされていなかった。そこで、その試料を５００℃の電気炉で加熱分解し、放冷後、希硝酸に加温しながら溶解させ、メスフラスコで定容（５０ｍｌ）とし、検液とした。この検液をＩＣＰ-ＡＥＳで分析した。
【００３７】
その結果を表６に示す。
【００３８】
【表６】
2005043246.tif 000007
【００３９】
［比較例４］
〔前処理：乾式灰化法〕
白金製皿にＰＴＦＥペレット試料５００ｍｇを精秤し、Ｃｄ、ＰｂおよびＨｇの各金属標準液の所定量（２０ｐｐｍ）を添加し、濃硫酸２ｍｌで湿らせ、加熱した。しかし、硫酸ヒュームが発生し、その発生が治まった後も試料は炭化も灰化もされていなかった。そこで、その試料を５００℃の電気炉で加熱分解し、放冷後、希硝酸に加温しながら溶解させ、メスフラスコで定容（５０ｍｌ）とし、検液とした。この検液をＩＣＰ-ＡＥＳで分
析した。
【００４０】
その結果を表７に示す。ＣｄおよびＰｂは満足できる回収率であったが、Ｈｇは満足できる回収率ではなかった。
【００４１】
【表７】
2005043246.tif 000008
【００４２】
［比較例５］
〔前処理：燃焼ガス吸収法〕
石英ボートにＰＴＦＥペレット試料５００ｍｇを精秤し、二重石英燃焼管中でアルゴンと酸素との混合ガスを通じながら９００℃で燃焼分解し、分解ガスを５％過酸化水素水（吸収液）に吸収させた。更に、この石英ボートを希硝酸で加温洗浄し、希硝酸を吸収液とともに定容（５０ｍｌ）とし、検液とした。この検液をＩＣＰ-ＡＥＳで分析した。
【００４３】
その結果を表８に示す。
【００４４】
【表８】
2005043246.tif 000009
【００４５】
［比較例６］
〔前処理：燃焼ガス吸収法〕
石英ボートにＰＴＦＥペレット試料５００ｍｇを精秤し、Ｃｄ、ＰｂおよびＨｇの各金属標準液の所定量（２０ｐｐｍ）を添加し、二重石英燃焼管中でアルゴンと酸素との混合ガスを通じながら９００℃で燃焼分解し、分解ガスを５％過酸化水素水（吸収液）に吸収させた。更に、この石英ボートを希硝酸で加温洗浄し、希硝酸を吸収液とともに定容（５０ｍｌ）とし、検液とした。この検液をＩＣＰ-ＡＥＳで分析した。
【００４６】
その結果を表９に示す。ＣｄおよびＰｂは満足できる回収率であったが、Ｈｇは満足できる回収率ではなかった。
【００４７】
【表９】
2005043246.tif 000010
【００４８】
［比較例７］
〔前処理：燃焼ガス吸収法〕
石英ボートにＰＦＡペレット試料５００ｍｇを精秤し、Ｃｄ、ＰｂおよびＨｇの各金属標準液の所定量（２０ｐｐｍ）を添加し、二重石英燃焼管中でアルゴンと酸素との混合ガスを通じながら９００℃で燃焼分解し、分解ガスを１０％硝酸（吸収液）に吸収させた。更に、この石英ボートを希硝酸で加温洗浄し、希硝酸を吸収液とともに定容（５０ｍｌ）とし、検液とした。この検液をＩＣＰ-ＡＥＳで分析した。
【００４９】
その結果を表１０に示す。ＣｄおよびＰｂは満足できる回収率であったが、Ｈｇは満足できる回収率ではなかった。
【００５０】
【表１０】
2005043246.tif 000011